(57)【要約】  【課題】ポリアセタール樹脂等、接着性、塗装性が良好でない樹脂成形品の表面に塗料等の表面層を形成する場合の接着性、塗装性を、上記従来の表面粗化の処理方法等に比べて著しく向上させることができ、従って、塗料等の表面層の剥離防止効果が良好となる、樹脂成形品の表面処理方法、及びその表面処理後の形成される表面層を有する樹脂成形品の製造方法を提供することを課題とする。  【解決手段】樹脂成形品の表面を、酸素を用いてプラズマ処理する酸素プラズマ処理によって前記樹脂成型品表面に水酸基を導入し、導入された水酸基、及び該水酸基と空気中の水分子との相互作用により前記樹脂成形品の表面に付与される水によって、該樹脂成形品の表面を改質することを特徴とする。【選択図】なし【特許請求の範囲】
【請求項１】
樹脂成形品の表面を、酸素を用いてプラズマ処理する酸素プラズマ処理によって前記樹脂成形品の表面に水酸基を導入し、導入された水酸基、及び該水酸基と空気中の水分子との相互作用により前記樹脂成形品の表面に付与される水によって、該樹脂成形品の表面を改質することを特徴とする樹脂成形品の表面処理方法。
【請求項２】
樹脂成形品の表面を、酸素を用いてプラズマ処理する酸素プラズマ処理によって前記樹脂成形品の表面に水酸基を導入し、導入された水酸基、及び該水酸基と空気中の水分子との相互作用により前記樹脂成形品の表面に付与される水によって該樹脂成形品の表面を改質し、改質された樹脂成形品の表面に、水の存在下で表面層を形成しうる素材を塗布して、前記樹脂成形品の表面に表面層を形成することを特徴とする、表面層を有する樹脂成形品の製造方法。
【請求項３】
水の存在下で表面層を形成しうる素材が、水と反応して重合する樹脂である請求項２記載の表面層を有する樹脂成形品の製造方法。
【請求項４】
水と反応して重合する樹脂が、イソシアネートを用いた２液性ポリウレタン、又はシアノアクリレートである請求項３記載の表面層を有する樹脂成形品の製造方法。
【請求項５】
蒸発源として一酸化珪素を用い、不活性ガスのプラズマ発振中に酸素を導入し、化学蒸着法により二酸化珪素を合成し、該二酸化珪素の被膜を、樹脂成形品の表面に成長させて該樹脂成形品の表面に親水基を導入し、導入された親水基、及び該親水基と空気中の水分子との相互作用により前記樹脂成形品の表面に付与される水によって、該樹脂成形品の表面を改質することを特徴とする樹脂成形品の表面処理方法。
【請求項６】
蒸発源として一酸化珪素を用い、不活性ガスのプラズマ発振中に酸素を導入し、化学蒸着法により二酸化珪素を合成し、該二酸化珪素の被膜を、樹脂成形品の表面に成長させて該樹脂成形品の表面に親水基を導入し、導入された親水基、及び該親水基と空気中の水分子との相互作用により前記樹脂成形品の表面に付与される水によって、該樹脂成形品の表面を改質し、改質された樹脂成形品の表面に、水の存在下で表面層を形成しうる素材を塗布して、前記樹脂成形品の表面に表面層を形成することを特徴とする、表面層を有する樹脂成形品の製造方法。
【発明の詳細な説明】
【技術分野】
【０００１】
本発明は樹脂成形品の表面処理方法、及びその表面処理後に形成される表面層を有する樹脂成形品の製造方法、さらに詳しくは、ポリアセタール樹脂成形品等、表面の接着性が良好でない樹脂成形品の表面を改質するための処理方法と、その表面処理後に塗料、接着剤等の素材を積層して形成される表面層を有する樹脂成形品の製造方法に関する。
【背景技術】
【０００２】
ポリアセタール樹脂は、良好な機械的性質を有し、優れた熱的特性や電気的特性を有するとともに、耐疲労性に優れ、また、成形性なども良好であるため、電気・電子機器、事務用機器、自動車等の部品や構造材料などとして広く使用されている。また、ポリアセタール樹脂成形品の利用分野の拡大に伴い、成形品に塗装等の二次加工を施すことも多くなっている。
【０００３】
しかしながら、ポリアセタール樹脂成形品はその表面が化学的に極めて安定であるために、塗料を塗布する等によって表面層を形成することが容易ではなく、その表面の接着性、塗装性が不良であるという問題点がある。そのような問題点を解決するため、従来よりコロナ放電処理、酸水溶液処理等の方法により成形品表面を処理し、塗膜との密着性を向上することが試みられている。
【０００４】
しかし、コロナ放電処理はその効果が経時的に失われるため、処理後、連続して塗装を行わなければならないという不便さがある。又、酸水溶液処理は、効果は大きいものの、アニーリング、脱脂、エッチング、中和、水洗、乾燥等の工程が必要であり、作業工程が煩雑であり時間がかかるとともに酸処理条件によってはクラックが発生して製品不良率が増加する場合がある。
【０００５】
そこで、これらの問題点を解決するために、たとえば下記特許文献１のような特許出願がなされている。この特許文献１に係る発明は、ポリアセタール樹脂成形品の表面にインキまたは塗料を塗布する、ポリアセタール樹脂成形品への印刷・塗装方法において、ポリアセタール樹脂成形品の表面を粗化する表面粗化工程と、粗化されたポリアセタール樹脂成形品の表面に二酸化珪素の被膜を形成する被膜形成工程と、二酸化珪素被膜が形成されたポリアセタール樹脂成形品の表面にインキまたは塗料を塗布する塗布工程とを含むことを特徴とする、ポリアセタール樹脂成形品への印刷・塗装方法である。
【０００６】
しかし、この特許文献１は、樹脂成形品の表面を粗化することによって表面改質を行う方法であるため、接着性、塗装性を向上させるには限界がある。従って、処理された樹脂成形品の表面に、塗料等を塗布する場合、塗布された塗料の剥離防止効果が必ずしも十分とはいえない。
【０００７】
この点に関し、当該特許文献１の実施例では、二酸化珪素の被膜形成を行わないで表面粗化のみを行ったもの（比較例１）、表面粗化を行わないで二酸化珪素の被膜形成のみを行ったもの（比較例２）、表面粗化及び二酸化珪素の被膜形成の双方を行わないもの（比較例３）を比較例として準備し（特許文献１の明細書の段落［００１９］〜［００２１］）、粘着テープ剥離テストやクロスカット剥離テストによって評価を行い（明細書の段落［００２２］）、クロスカット剥離テストでは、表面粗化及び二酸化珪素の被膜形成の双方を行う実施例１〜３で良好な結果が得られたのに対し、上記比較例１〜３のいずれも結果は不良であった。
【０００８】
この評価結果は、表面粗化のみならず、二酸化珪素の被膜形成によっても塗料等の剥離防止効果が生じることを意味するものである。しかしながら、二酸化珪素の被膜形成は、その被膜の形成自体を目的としてなされるもので、二酸化珪素の被膜を形成することが、その上面側の塗料等の剥離防止に寄与しているという理論的根拠に乏しいものである。実際、特許文献１には、二酸化珪素の被膜を形成することで、塗料等の剥離防止効果が生じる理由については全く記載されていない。
【先行技術文献】
【特許文献】
【０００９】
【特許文献１】特開２００６−１６７５０７号公報
【発明の概要】
【発明が解決しようとする課題】
【００１０】
本発明は、このような問題点を解決するためになされたもので、ポリアセタール樹脂等、接着性、塗装性が良好でない樹脂成形品の表面に塗料等の表面層を形成する場合の接着性、塗装性を、上記従来の表面粗化の処理方法等に比べて著しく向上させることができ、従って、塗料等の表面層の剥離防止効果が良好となる、樹脂成形品の表面処理方法、及びその表面処理後の形成される表面層を有する樹脂成形品の製造方法を提供することを課題とする。
【課題を解決するための手段】
【００１１】
本発明は、このような課題を解決するために、１つの側面では、樹脂成形品の表面を、酸素を用いてプラズマ処理する酸素プラズマ処理によって前記樹脂成型品表面に水酸基を導入し、導入された水酸基、及び該水酸基と空気中の水分子との相互作用により前記樹脂成形品の表面に付与される水によって、該樹脂成形品の表面を改質することを特徴とする樹脂成形品の表面処理方法を提供するものである。
【００１２】
また、本発明は、他の側面では、樹脂成形品の表面を、酸素を用いてプラズマ処理する酸素プラズマ処理によって前記樹脂成形品の表面に水酸基を導入し、導入された水酸基、及び該水酸基と空気中の水分子との相互作用により前記樹脂成形品の表面に付与される水によって該樹脂成形品の表面を改質し、改質された樹脂成形品の表面に、水の存在下で表面層を形成しうる素材を塗布して、前記樹脂成形品の表面に表面層を形成することを特徴とする、表面層を有する樹脂成形品の製造方法を提供するものである。
【００１３】
この場合、水の存在下で表面層を形成しうる素材としては、たとえば水との反応で重合する樹脂のようなものが用いられる。また、水の存在下で重合する樹脂としては、たとえばイソシアネートを用いた２液性ポリウレタンや、シアノアクリレートやのようなものが例示される。
【００１４】
本発明は、さらに他の側面では、蒸発源として一酸化珪素を用い、不活性ガスのプラズマ発振中に酸素を導入し、化学蒸着法により二酸化珪素を合成し、該二酸化珪素の被膜を、樹脂成形品の表面に成長させて該樹脂成形品の表面に親水基を導入し、導入された親水基、及び該親水基と空気中の水分子との相互作用により前記樹脂成形品の表面に付与される水によって、該樹脂成形品の表面を改質することを特徴とする樹脂成形品の表面処理方法を提供するものである。
【００１５】
さらに他の側面では、本発明は、蒸発源として一酸化珪素を用い、不活性ガスのプラズマ発振中に酸素を導入し、化学蒸着法により二酸化珪素を合成し、該二酸化珪素の被膜を、樹脂成形品の表面に成長させて該樹脂成形品の表面に親水基を導入し、導入された親水基、及び該親水基と空気中の水分子との相互作用により前記樹脂成形品の表面に付与される水によって、該樹脂成形品の表面を改質し、改質された樹脂成形品の表面に、水の存在下で表面層を形成しうる素材を塗布して、前記樹脂成形品の表面に表面層を形成することを特徴とする、表面層を有する樹脂成形品の製造方法を提供するものである。
【発明の効果】
【００１６】
本発明は、上述のように、樹脂成形品の表面を、酸素を用いてプラズマ処理する酸素プラズマ処理によって前記樹脂成型品表面に水酸基を導入し、導入された水酸基、及び該水酸基と空気中の水分子との相互作用により前記樹脂成形品の表面に付与される水によって、該樹脂成形品の表面を改質する表面処理方法であるため、水が樹脂成形品の表面近傍に存在する状態となり、そのような状態で、水の存在下で表面層を形成しうる素材を樹脂成形品の表面に塗布することで、その素材が被膜化、硬化等することによって表面層が形成されることとなる。
【００１７】
たとえば水の存在下で重合するような樹脂のモノマー等を付与すれば、その樹脂のモノマーの重合反応が生じ、それによって、重合した樹脂が塗料、接着剤等として樹脂成形品の表面に塗着されることとなるのである。
【００１８】
この結果、表面層を形成する素材は、上記のように酸素プラズマ処理工程で樹脂成形品に導入された水酸基、及びその水酸基との相互作用で存在している水が介在することによって、樹脂成形品の表面に強力に接着された状態となる。
【００１９】
従って、たとえばポリアセタール樹脂等、一般に接着性が不良と認識されている樹脂の成形品の表面に、塗料等の表面層を好適に接着させることが可能になるという効果がある。
【００２０】
また、その表面層を形成する塗料等の樹脂成形品表面からの剥離が、上記のような作用により好適に防止されることとなるので、樹脂成形品の表面に形成される塗料等の表面層を構成する素材の剥離防止効果が、従来に比べて著しく向上するという効果がある。
【図面の簡単な説明】
【００２１】
【図１】一実施形態としての表面層を有する樹脂成形品の構造を示す断面図。
【図２】一実施例としての、ぬれ性評価試験の結果を示すグラフ。
【発明を実施するための形態】
【００２２】
本発明の樹脂成形品の表面処理方法は、上述のように、樹脂成形品の表面を、酸素を用いてプラズマ処理する酸素プラズマ処理によって前記樹脂成型品表面に水酸基を導入し、導入された水酸基、及び該水酸基と空気中の水分子との相互作用により前記樹脂成形品の表面に付与される水によって、該樹脂成形品の表面を改質するものである。
【００２３】
酸素プラズマ処理工程における酸素プラズマ処理の条件は、用いる装置の種類によっても異なるが、放電出力は０．７〜１．５ｋＷであることが好ましく、また圧力は０．２〜０．５Ｐａであることが好ましい。また、酸素プラズマ処理を行うときの温度や処理時間も特に限定されるものではないが、温度は２０〜４０℃であることが好ましく、処理時間は２０〜４０分であることが好ましい。
【００２４】
このような酸素プラズマ処理工程においては、成形品を構成する樹脂の表面に、水酸基が導入される。そして、このように樹脂の表面に水酸基が導入される結果、その水酸基との水素結合等の相互作用によって、水が樹脂成形品の表面近傍に存在することとなる。
【００２５】
この場合、空気中に存在していた水分子が、上記水酸基との水素結合等の相互作用によって樹脂成形品の表面近傍に存在することとなり、それによって、樹脂成形品の表面改質がなされることとなる。
【００２６】
さらに、本発明の、表面層を有する樹脂成形品の製造方法は、上記のように、酸素を用いてプラズマ処理する酸素プラズマ処理によって前記樹脂成形品の表面に水酸基を導入し、導入された水酸基、及び該水酸基と空気中の水分子との相互作用により前記樹脂成形品の表面に付与される水によって該樹脂成形品の表面を改質し、改質された樹脂成形品の表面に、水の存在下で表面層を形成しうる素材を塗布して、前記樹脂成形品の表面に表面層を形成するものである。
【００２７】
表面層形成工程においては、上記のように水を樹脂成形品の表面近傍に付与した状態で、表面層を形成する素材を塗布することで、その素材と水との相互作用により、その素材からなる表面層を形成することができる。この場合の「塗布」とは、塗り付ける狭義の塗布の他、たとえば吹き付けによって塗布するような場合も広く含む意味である。
【００２８】
表面層は、たとえば水の存在下で重合する樹脂のようなもので構成される。この場合の水の存在下で重合する樹脂としては、たとえばイソシアネートを用いた２液性ポリウレタンや、シアノアクリレートのようなものが例示される。水の存在下で重合するような樹脂のモノマー等を付与することで、その樹脂のモノマーの重合反応が生じ、それによって、重合した樹脂が塗料や接着剤等として樹脂成形品の表面に塗着され。表面層が形成されることとなるのである。
【００２９】
たとえば、シアノアクリレートは、空気中の水分の存在によって重合し、一般には瞬間接着剤として用いられるものであるが、本発明においては、上記のように酸素プラズマ処理工程で水酸基が樹脂にほぼ均一に導入されることとなり、その水酸基と空気中の水分子との水素結合等の相互作用によって水が樹脂成形品の表面近傍に付与されることとなるので、その水によってシアノアクリレートの重合反応が生じることとなる。そして重合反応終了後に、ポリシアノアクリレートの被膜が表面層として樹脂成形品の表面に形成されることとなるのである。
【００３０】
またポリウレタンの場合は、そのポリウレタンを構成するイソシアネートに対して水が関与する。すなわち、ポリイソシアネートのプレポリマーを得る反応過程で、上記のように樹脂成形品の表面に存在する水が関与することが想定される。
【００３１】
ポリウレタンを使用する場合、そのポリウレタンの高分子ポリオールとしては、たとえば、ポリエステルポリオール、ポリエーテルポリオール、ポリカーボネートポリオール、ポリエステルポリカーボネートポリオール、ポリオレフィン系ポリオール、共役ジエン重合体系ポリオール、ひまし油系ポリオール、シリコーン系ポリオール、ビニル重合体系ポリオールなどを用いることができる。これらの高分子ポリオールは１種類のものを使用してもよいし、２種以上を併用してもよい。
【００３２】
さらに、ポリウレタンのイソシアネートとしては、たとえばブチレンジイソシアネート、ヘキサメチレンジイソシアネート、トリレンジイソシアネート、フェニレンジイソシアネート、キシレンジイソシアネート、ナフチレンジイソシアネート等を用いることができる。
【００３３】
さらに、このような２液性ポリウレタンを用いる場合において、その前処理として、１液性の塗料を薄く塗着させることによって、２液性ポリウレタンの表面活性をより確実に維持できるという利点がある。具体的には、たとえばＡＢＳ樹脂をシンナー（溶剤）に溶解させたような１液塗料を、２０μｍ以下の厚みでプレコートすることによって表面活性を維持させ、その上側に２液硬化型の塗料が塗布されると、前記溶剤で前処理されたＡＢＳ樹脂層が溶解し、上側に塗布された２液硬化型の塗料と混成して基材と直接反応結着することとなる。
【００３４】
樹脂成形品を構成する樹脂の種類は特に限定されるものではないが、本発明においては、成形品の表面に接着するのが困難であると一般に認識されている樹脂、たとえばポリアセタール樹脂のようなものに適用するのが望ましい。ポリアセタール樹脂以外に、ポリエチレンやポリプロピレン等のように耐溶剤性能に富む合成樹脂に適用することも可能である。
【００３５】
ポリアセタール樹脂は、オキシメチレン基を主たる重合単位として含む高分子化合物であって、単一重合体（ホモポリマー）であるか共重合体（コポリマー）であるかを問わない。また、ポリアセタール樹脂の重合度についても特に限定されないし、また、分子形態も線状、分岐状、架橋状などを問わない。すなわち、本発明に用いるポリアセタール樹脂とは、主鎖中の主たる構成単位がオキシメチレン基よりなる高分子化合物のすべてが該当し、ホルムアルデヒド又はその環状オリゴマーであるトリオキサンやテトラオキサンの単独重合体、又はこれらを主体とし共重合可能な成分との共重合によって得られる共重合体である。共重合体は３成分以上の多元共重合体や分子に分岐や架橋構造を有するグラフト共重合体であってもよい。
【００３６】
本発明のプラズマ処理において用いる装置に関しては特に制限はなく、一般に用いられている装置を使用することができる。
【００３７】
尚、本発明に用いられるポリアセタール樹脂には、他の熱可塑性樹脂とポリマーブレンドをしたものを用いることもできる。この場合に使用する熱可塑性樹脂は特に限定されないが、ポリエチレン、ポリプロピレン等のポリオレフィン、ポリエチレンテレフタレート、ポリブチレンテレフタレート等の芳香族ジカルボン酸とジオール或いはオキシカルボン酸等からなる芳香族ポリエステル、ポリスチレン、ポリ塩化ビニル、ポリアミド、ポリカーボネート、ＡＢＳ、ポリフェニレンオキシド、ポリフェニレンスルフィド、各種のポリウレタン系樹脂、フッ素樹脂等を挙げることができる。また、これらの熱可塑性樹脂は２種以上混合して使用することができる。
【００３８】
また、一般の熱可塑性樹脂及び熱硬化性樹脂に添加される可塑剤、酸化防止剤等の安定剤、帯電防止剤、表面処理剤、界面活性剤、無機及び有機の繊維状、粉粒状、板状の充填剤、難燃剤、染料や顔料等の着色剤及び流動性や離型性の改善のための滑剤、潤滑剤及び結晶化促進剤等も適宜配合することができる。
【００３９】
さらに、本発明の他の樹脂成形品の表面処理方法は、蒸発源として一酸化珪素を用い、不活性ガスのプラズマ発振中に酸素を導入し、化学蒸着法により二酸化珪素を合成し、該二酸化珪素の被膜を、樹脂成形品の表面に成長させて該樹脂成形品の表面に親水基を導入し、導入された親水基、及び該親水基と空気中の水分子との相互作用により前記樹脂成形品の表面に付与される水によって、該樹脂成形品の表面を改質するものである。不活性ガスとしては、たとえばアルゴンガスが用いられる。また、親水基とは親水性の官能基であり、水酸基も親水基の１つである。
【００４０】
さらに、本発明の他の表面層を有する樹脂成形品の製造方法は、蒸発源として一酸化珪素を用い、不活性ガスのプラズマ発振中に酸素を導入し、化学蒸着法により二酸化珪素を合成し、該二酸化珪素の被膜を、樹脂成形品の表面に成長させて該樹脂成形品の表面に親水基を導入し、導入された親水基、及び該親水基と空気中の水分子との相互作用により前記樹脂成形品の表面に付与される水によって、該樹脂成形品の表面を改質し、改質された樹脂成形品の表面に、水の存在下で表面層を形成しうる素材を塗布して、前記樹脂成形品の表面に表面層を形成するものである。
【００４１】
本発明の表面層を有する樹脂成形品の製造方法において、「表面層」とは、上記のような酸素プラズマ処理工程、若しくは化学蒸着法による二酸化珪素の被膜形成工程等によって水酸基が導入され、その後の水酸基と水分子との相互作用によって水が付与され、表面改質処理された樹脂成形品の表面に形成される層であり、製造後の樹脂成形品の最上面を意味するものではない。
【００４２】
この点をより具体的に説明すると、たとえば、「表面層を有する樹脂成形品」の一例として、図１のように樹脂成形品である基材１の表面に、ベースコート層２、金属光沢層３、ミッドコート層４、トップコート層５が順次積層された積層構造体において、「表面層を有する樹脂成形品」の「表面層」は、最上面のトップコート層５ではなく、基材１の上面のベースコート層２に相当する。
【００４３】
すなわち、本発明は、樹脂成形品の表面改質を主眼とするものであるから、本発明の樹脂成形品の表面処理方法によって表面処理された後に形成される表面層は、樹脂成形品の上面に形成される層を意味するものである。その一方で、本発明は、樹脂成形品の表面（上面）に形成される表面層の１層のみならず、複数の層が積層された樹脂成形品にも適用することが可能である。
【００４４】
そこで、そのような積層構造体である樹脂成形品について上記図１を参照して説明すると、一例としての積層構造体である樹脂成形品は、上述のように樹脂成形品である基材１の表面に、アンダーコート層２、金属光沢層３、ミドルコート層４、トップコート層５が順次積層された構成からなる。
【００４５】
基材１には、上記のようなポリアセタール樹脂等が使用される。また、上記「面層」に相当するアンダーコート層２には、たとえばポリウレタンのようなものが用いられる。ポリウレタンのポリオール及びイソシアネートとしては、上記に列挙したようなものを用いることができる。
【００４６】
また、金属光沢層３としては、たとえばスパッタリングによってアルミニウム、クロム、チタン等の金属を蒸着することによって形成されたようなものが用いられる。さらに、スパッタリング以外に、イオンプレーティング等の手段で蒸着することも可能である。
【００４７】
さらに、トップコート層５としては、上記アンダーコート層２と同様にポリウレタンを使用することができる他、たとえば紫外線硬化性樹脂のようなものを用いることもできる。
【００４８】
さらに、ミドルコート層４としては、上記アンダーコート層２と同様にポリウレタンを使用することができる。
【実施例】
【００４９】
（実施例１）
本実施例では、樹脂成形品としてポリアセタール樹脂からなる樹脂成形品を用いた。この樹脂成形品は、ポリプラスチック製のジュラコン（商品名）を成形することによって得られたものである。
【００５０】
このようにして準備された樹脂成形品の表面に、酸素プラズマ処理を施した。この酸素プラズマ処理工程においては、真空蒸着装置（ＳＩＰ  １６００Ｆ〔昭和真空株式会社製〕）を用いた。また酸素プラズマ処理工程における放電出力は１ｋＷとし、圧力は０．３５Ｐａとした。さらに酸素プラズマ処理時の温度は、３０℃で行い、処理時間は３０分で行った。
【００５１】
このような酸素プラズマ処理によって樹脂成形品の表面に水酸基が導入され、その導入された水酸基と空気中の水分子との相互作用により、上述のように水を樹脂成形品の表面に付与できることとなるが、本実施例では、上記のように酸素プラズマ処理した樹脂成形品を空気中に５分以上暴露させることによって、空気中の水分子が、樹脂成形品の表面に導入された水酸基と相互作用し、水を付与させることができた。
【００５２】
その後の表面層形成工程において、上記酸素プラズマ処理及びその処理によって導入された水酸基と水分子との相互作用で水が付与されて改質処理された樹脂成形品の表面に、シアノアクリレートを塗布した。その結果、ポリシアノアクリレートの塗膜が、樹脂成形品の表面に好適に塗着された。これは、上記水付与工程で付与された水の存在下でシアノアクリレートが重合し、それによって、ポリシアノアクリレートの塗膜が塗着されたものと思われる。
【００５３】
結果として、ポリシアノアクリレートの塗膜は、不用意に剥離するようなことがないような強固な状態で樹脂成形品に塗着されていた。
【００５４】
（実施例２）
実施例１と同様にポリアセタール樹脂からなる樹脂成形品を用い、実施例１と同様の条件で酸素プラズマ処理。及びその処理によって導入された水酸基と空気中の水との相互作用による表面改質処理を行った。
【００５５】
本実施例では、その後の表面層形成工程において、ポリエステルウレタン系塗料を用いた。すなわち、イソシアネート系硬化剤を用いた２液性ポリエステルウレタン系塗料（ＳＦ６０６２Ａ−Ｎ  藤倉化成株式会社）を用い、樹脂成形品の表面に塗布した。その結果、ポリエステルウレタン系塗料の塗膜が、樹脂成形品の表面に好適に塗着された。
【００５６】
結果として、ポリエステルウレタン系塗料の塗膜は、不用意に剥離するようなことがないような強固な状態で樹脂成形品に塗着されていた。
【００５７】
（試験例１）
本試験例では、樹脂成形品の表面における、ぬれ性評価試験を行った。より具体的には、ポリアセタール樹脂の成形品の表面に酸素プラズマ処理を施し、その処理後の樹脂成形品の表面に水を滴下し、表面上に広がった水の面積（ぬれ面積）を測定した。ポリアセタール樹脂成形品のサンプルは、縦５０ｍｍ、横５０ｍｍ、厚さ１ｍｍの平板状のものを用いた。酸素プラズマ処理の放電出力は１ｋＷとし、圧力は０．３５Ｐａとし、酸素プラズマ処理時の温度は、３０℃で行った。
【００５８】
酸素プラズマ処理の時間は、１分、５分、１０分、２０分、３０分、４０分、６０分の７水準において行い、時間の変化に伴うぬれ面積の変化を試験した。水の滴下量は５０μｌとし、滴下後、５分間放置した後のぬれ面積を求めた。その試験結果を図２に示す。
【００５９】
図２からも明らかなように、未処理の場合には、ぬれ面積は４３ｍｍ2程度であったところ、酸素プラズマ処理を１分間行っただけでも、ぬれ面積は５６ｍｍ2程度に向上した。５分、１０分の酸素プラズマ処理時間では、それぞれ６３ｍｍ2、７２ｍｍ2程度に上昇し、さらに２０分、３０分の酸素プラズマ処理時間では、ともに１０７ｍｍ2程度に上昇し、ぬれ面積が最も良好となった。４０分、６０分の酸素プラズマ処理時間では、ぬれ面積は減少したが、それでも９２ｍｍ2、８３ｍｍ2程度に維持されていた。
【００６０】
以上の試験結果からも明らかなように、酸素プラズマ処理を行わない場合に比べて、酸素プラズマ処理を行った場合には、わずか１分の処理時間であっても樹脂成形品の表面におけるぬれ性の改善が認められた。また、２０分、３０分の酸素プラズマ処理時間で、ぬれ性が最良となることがわかった。その後、４０分、６０分の酸素プラズマ処理時間ではぬれ性が低下したが、１０分以下の酸素プラズマ処理時間の場合に比べると、良好であった。
【００６１】
（試験例２）
本試験例では、上記実施例２のようにして得られたポリエステルウレタン系塗料の塗膜の剥離性を確認するために、クロスカット剥離試験を行った。ポリアセタール樹脂成形品のサンプルは、縦５０ｍｍ、横５０ｍｍ、厚さ１ｍｍの平板状のものを用い、その表面にポリエステルウレタン系塗料を塗布した。
【００６２】
クロスカット剥離試験は、ＪＩＳＫ５４００に準じ、カッターナイフを用いて試験片上の塗装面に直交する縦・横１１本ずつの平行線を１ｍｍの間隔で形成して、１ｃｍ2の面積中に１００個の升目を形成し、碁盤目の部分に粘着テープを密着させて一気に引き剥がし、残った升目を数えることにより行った。
【００６３】
試験の結果、１００個の升目のすべてに剥離がなく、実施例２のようにして得られたポリエステルウレタン系塗料の塗膜の剥離強度が良好であることがわかった。
【００６４】
（試験例３）
本試験例では、上記のようにポリエステルウレタン系塗料を塗布したポリアセタール樹脂成形品のサンプルを温水に浸漬した後、上記実施例２と同様のクロスカット剥離試験を行った。クロスカット剥離試験は、実施例２と同様にして行った。
【００６５】
試験の結果、本試験例においても、１００個の升目のすべてに剥離がなく、ポリエステルウレタン系塗料の塗膜の剥離強度が良好であることがわかった。
【符号の説明】
【００６６】
１…基材              ２…アンダーコート層
３…金属光沢層        ４…ミドルコート層
５…トップコート層
【図１】
2010274158.tif 000002
【図２】
2010274158.tif 000003